СПОСОБ СИНТЕЗА МОНОКРИСТАЛЛИЧЕСКИХ СЕЛЕНИДОВ ЖЕЛЕЗА

1. Способ синтеза селенидов железа, включающий нагрев герметичной ампулы с размещенной в одном ее конце шихты из селена и железа и заполненной солевым расплавом, отличающийся тем, что нагрев ампулы осуществляют с градиентом температур от величины 450°С-350°С со стороны размещения шихты до температуры, уменьшенной на 30°С-100°С с противоположной стороны, при этом в качестве солевого расплава используют смеси эвтектического состава, включающие хлорид алюминия, а нагрев осуществляют в течение времени, обеспечивающем перенос шихты из селена и железа в противоположный конец ампулы.
2. Способ по п.1, отличающийся тем, что в качестве солевого расплава используют смесь из хлорида алюминия и хлорида калия в мольном соотношении 1,5-2:1.